ТЕРМИЧЕСКАЯ РЕГЕНЕРАЦИЯ ФОРМОВОЧНОГО ПЕСКА

1. Способ регенерации использованного формовочного песка с приклеенным к нему жидким стеклом, в котором:
- получают использованный формовочный песок, который склеен связующим агентом на основе жидкого стекла, к которому добавлен дисперсный оксид металла; и
- подвергают использованный формовочный песок термической обработке, где использованный формовочный песок нагревают до температуры по меньшей мере 200°С, посредством чего получают регенерированный формовочный песок.
2. Способ по п.1, где термическую обработку проводят до тех пор, пока поглощение кислоты формовочным песком, измеренное по поглощению 0,1 н. HCl в количестве 50 г формовочного песка не снизится по меньшей мере на 10%.
3. Способ по п.1, где использованный формовочный песок присутствует в виде литейной формы.
4. Способ по п.3, где использованная литейная форма содержит отливку.
5. Способ по п.4, где литейную форму отделяют от отливки перед термической обработкой.
6. Способ по любому из пп.3-5, где литейную форму разбивают по меньшей мере на крупные куски перед термической обработкой.
7. Способ по любому из пп.3-5, где механическую обработку формовочного песка для разделения зерен проводят до или после термической обработки.
8. Способ по любому из пп.3-5, где литейную форму переносят в печь для термической обработки.
9. Способ по любому из пп.3-5, где использованный формовочный песок встряхивают во время термической обработки.
10. Способ по любому из пп.3-5, где термическую обработку проводят при подаче воздуха.
11. Способ по любому из пп.3-5, где регенерацию проводят в сухом виде.
12. Способ по п.1, где литейную форму получают с отливкой, в котором
- получают смесь формовочных материалов, которая содержит по меньшей мере один формовочный песок и по меньшей мере один связующий агент, содержащий жидкое стекло, а также дисперсный оксид металла,
- обрабатывают смесь формовочных материалов с получением новой литейной формы и отверждают, и
- проводят отливку металла с новой литейной формой, так что получают использованную литейную форму с отливкой.
2
2
13. Способ по п.12, где жидкое стекло имеет числовое соотношение SiO/MO в интервале от 1,6 до 4,0, в частности, от 2,0 до 3,5, где М обозначает ионы натрия и/или ионы калия.
2
2
14. Способ по п.12, где жидкое стекло имеет содержание твердого вещества в SiO и MO в интервале от 30 до 60 мас.%.
15. Способ по п.12, где дисперсный оксид металла, выбранный из группы, включающей диоксид кремния, оксид алюминия, оксид титана и оксид цинка, добавляют к формовочному материалу.
16. Способ по п.15, где дисперсный оксид металла выбран из группы осажденной кремниевой кислоты и пирогенной кремниевой кислоты.
17. Способ по п.12, где в смесь формовочных материалов добавляют органическую добавку.
18. Способ по п.17, где органическая добавка представляет собой углевод.
19. Способ по п.12, где в смесь формовочных материалов добавляют фосфорсодержащую добавку.
20. Способ по п.12, где по меньшей мере часть формовочного песка образована из регенерированного формовочного песка.
21. Регенерированный формовочный песок, полученный способом по любому из пп.1-20.